(57)【要約】  本発明は、造形性に優れた熱溶解積層型３次元プリンタ用材料及びそれを用いた熱溶解積層型３次元プリンタ用フィラメントを提供する。本発明に係る熱溶解積層型３次元プリンタ用材料は、ポリアミド共重合体を含む。本発明に係る熱溶解積層型３次元プリンタ用フィラメントは、上記熱溶解積層型３次元プリンタ用材料を含む。【特許請求の範囲】
【請求項１】
ポリアミド共重合体を含む
熱溶解積層型３次元プリンタ用材料。
【請求項２】
前記ポリアミド共重合体がポリアミドエラストマーである
請求項１に記載の熱溶解積層型３次元プリンタ用材料。
【請求項３】
前記ポリアミドエラストマーがポリエーテルポリアミドエラストマーである
請求項２に記載の熱溶解積層型３次元プリンタ用材料。
【請求項４】
前記ポリエーテルポリアミドエラストマーが、下記式（Ａ１）で表されるアミノカルボン酸化合物及び／又は下記式（Ａ２）で表されるラクタム化合物、下記式（Ｂ）で表されるトリブロックポリエーテルジアミン化合物、並びに下記式（Ｃ）で表されるジカルボン酸化合物を重合して得られるものである
請求項３に記載の熱溶解積層型３次元プリンタ用材料。
【化１】
2018003379.tif 000014
［但し、Ｒ１は、炭化水素鎖を含む連結基を表す。］
【化２】
2018003379.tif 000015
［但し、Ｒ２は、炭化水素鎖を含む連結基を表す。］
【化３】
2018003379.tif 000016
［但し、ｘは１〜２０の数値、ｙは４〜５０の数値、ｚは１〜２０の数値を表す。］
【化４】
2018003379.tif 000017
［但し、Ｒ３は、炭化水素鎖を含む連結基を表し、ｍは０または１である。］
【請求項５】
前記ポリアミド共重合体の融点が２００℃以下である
請求項１〜４のいずれか１項に記載の熱溶解積層型３次元プリンタ用材料。
【請求項６】
ＩＳＯ１１３３に従い、２００℃、５０００ｇの荷重で測定した前記ポリアミド共重合体のメルトフローレートが１０ｇ／１０分以上である
請求項１〜５のいずれか１項に記載の熱溶解積層型３次元プリンタ用材料。
【請求項７】
ＩＳＯ１７８に従い、２３℃、５０％ＲＨで測定した前記ポリアミド共重合体の曲げ弾性率が１０００ＭＰａ以下である
請求項１〜６のいずれか１項に記載の熱溶解積層型３次元プリンタ用材料。
【請求項８】
請求項１〜７のいずれか１項に記載の熱溶解積層型３次元プリンタ用材料を含む
熱溶解積層型３次元プリンタ用フィラメント。
【請求項９】
請求項８に記載の熱溶解積層型３次元プリンタ用フィラメントの巻回体。
【請求項１０】
請求項９に記載の巻回体が収納された熱溶解積層型３次元プリンタ装着用カートリッジ。
【発明の詳細な説明】
【技術分野】
【０００１】
本発明は、熱溶解積層型３次元プリンタ用材料及びそれを用いた熱溶解積層型３次元プリンタ用フィラメントに関する。
【背景技術】
【０００２】
熱溶解積層型３次元プリンタ用材料としての溶融樹脂は、ＡＢＳやＰＬＡが広く使用されている。しかし、いずれの溶融樹脂も造形温度が２４０℃以上を設定する必要があり、熱溶解積層型３次元プリンタの種類によっては、造形温度が２００℃を超えると、耐熱構造などの高度な安全対策を施す必要が生じる場合がある。一方、２００℃以下の低い温度で造形しようとすると、積層時に層間の接着が悪くなり、造形品の強度が不十分となる。【０００３】
そこで、他の材料を用いた熱溶解積層型３次元プリンタ用材料の開発がされている。特許文献１には、所定の物性を有するポリエステル系熱可塑性エラストマーからなる３次元プリンタ成形用フィラメントが記載されている。特許文献２には、所定の物性を有するアタクチックポリプロピレンを含有する３次元プリンタのフィラメント組成物が記載されている。
【先行技術文献】
【特許文献】
【０００４】
【特許文献１】特開２０１６−５５６３７号公報
【特許文献２】特開２０１６−８８１０１号公報
【発明の概要】
【発明が解決しようとする課題】
【０００５】
熱溶解積層型３次元プリンタで形成した造形品には、風合い及び後加工の容易さが求められる。また、熱溶解積層型３次元プリンタ用フィラメントでは、造形時に押出ヘッドが高速稼動を繰り返すことにより、モノフィラメントが繰り返しの屈曲に耐え切れなくなり、切れてしまうという問題も発生する。さらに、熱可塑性樹脂のモノフィラメントの中には保管時に気泡や吐出ムラが生じ易いものがある。【０００６】
そこで、本発明は、造形性に優れた熱溶解積層型３次元プリンタ用材料及びそれを用いた熱溶解積層型３次元プリンタ用フィラメントを提供することを目的とする。
【課題を解決するための手段】
【０００７】
本発明は、以下のとおりである。
［１］ポリアミド共重合体を含む熱溶解積層型３次元プリンタ用材料。
［２］前記ポリアミド共重合体がポリアミドエラストマーである［１］に記載の熱溶解積層型３次元プリンタ用材料。
［３］前記ポリアミドエラストマーがポリエーテルポリアミドエラストマーである［２］に記載の熱溶解積層型３次元プリンタ用材料。
［４］前記ポリエーテルポリアミドエラストマーが、下記式（Ａ１）で表されるアミノカルボン酸化合物及び／又は下記式（Ａ２）で表されるラクタム化合物、下記式（Ｂ）で表されるトリブロックポリエーテルジアミン化合物、並びに下記式（Ｃ）で表されるジカルボン酸化合物を重合して得られるものである［３］に記載の熱溶解積層型３次元プリンタ用材料。【０００８】
【化１】
2018003379.tif 000002
［但し、Ｒ１は、炭化水素鎖を含む連結基を表す。］【０００９】
【化２】
2018003379.tif 000003
［但し、Ｒ２は、炭化水素鎖を含む連結基を表す。］【００１０】
【化３】
2018003379.tif 000004
［但し、ｘは１〜２０の数値、ｙは４〜５０の数値、ｚは１〜２０の数値を表す。］【００１１】
【化４】
2018003379.tif 000005
［但し、Ｒ３は、炭化水素鎖を含む連結基を表し、ｍは０または１である。］【００１２】
［５］前記ポリアミド共重合体の融点が２００℃以下である［１］〜［４］のいずれか１項に記載の熱溶解積層型３次元プリンタ用材料。
［６］ＩＳＯ１１３３に従い、２００℃、５０００ｇの荷重で測定した前記ポリアミド共重合体のメルトフローレートが１０ｇ／１０分以上である請求項［１］〜［５］のいずれか１項に記載の熱溶解積層型３次元プリンタ用材料。
［７］ＩＳＯ１７８に従い、２３℃、５０％ＲＨで測定した前記ポリアミド共重合体の曲げ弾性率が１０００ＭＰａ以下である［１］〜［６］のいずれか１項に記載の熱溶解積層型３次元プリンタ用材料。
［８］［１］〜［７］のいずれか１項に記載の熱溶解積層型３次元プリンタ用材料を含む熱溶解積層型３次元プリンタ用フィラメント。
［９］［８］に記載の熱溶解積層型３次元プリンタ用フィラメントの巻回体。
［１０］［９］に記載の巻回体が収納された熱溶解積層型３次元プリンタ装着用カートリッジ。
【発明の効果】
【００１３】
本発明によれば、造形性に優れた熱溶解積層型３次元プリンタ用材料及びそれを用いた熱溶解積層型３次元プリンタ用フィラメントを提供することができる。
【発明を実施するための形態】
【００１４】
本発明の熱溶解積層型３次元プリンタ用材料は、ポリアミド共重合体を含むものである。本発明の熱溶解積層型３次元プリンタ用材料は、ポリアミド共重合体のみからなるものであってもよく、本発明の効果を損なわない程度にポリアミド共重合体と他の成分とを含む組成物でもよい。他の成分としては、ポリアミド共重合体以外のポリマー、耐熱剤、紫外線吸収剤、光安定剤、酸化防止剤、帯電防止剤、滑剤、スリップ剤、結晶核剤、粘着性付与剤、シール性改良剤、防曇剤、離型剤、可塑剤、顔料、染料、香料、難燃剤、補強材などが挙げられる。
【００１５】
ポリアミド共重合体以外のポリマーの具体例としては、例えば、アクリロニトリル−ブタジエン−スチレン系樹脂（ＡＢＳ樹脂）、ポリ乳酸（ＰＬＡ樹脂）、ポリウレタン樹脂、ポリオレフィン樹脂、ポリエステル樹脂、ホモポリアミド樹脂、スチレン樹脂、アクリル樹脂、ポリカーボネート樹脂、ポリ塩化ビニル樹脂、シリコーン樹脂、ゴムが挙げられる。
【００１６】
ホモポリアミド樹脂の具体例としては、例えば、ポリアミド６、ポリアミド１１、ポリアミド１２、ポリアミド６６、ポリアミド６９、ポリアミド６１０、ポリアミド６１１、ポリアミド６１２、ポリアミド６２、ポリアミド９２、ポリアミド１０２、ポリアミド１２２、ポリアミドＩＰＤ６、ポリアミドＭＸＤ６が挙げられる。
【００１７】
ゴムの具体例としては、例えば、ブチルゴム、塩素化ブチルゴム、臭素化ブチルゴム、イソプレンゴム、イソブチレン−ブロモパラメチルスチレン共重合体、エチレン−プロピレン共重合体（ＥＰＲ）、変性ＥＰＲ、エチレン−ブテン共重合体（ＥＢＲ）、変性ＥＢＲ、エチレン−エチルアクリレート共重合（ＥＥＡ）、変性ＥＥＡ、エチレン−プロピレン−ジエン三元共重合体（ＥＰＤＭ）、変性ＥＰＤＭ、アクリロニトリルブタジエンゴム（ＮＢＲ）、クロロプロピレンゴム（ＣＲ）、水素添加ＮＢＲ、アクリルゴム、エチレンアクリルゴム（ＡＥＭ）、スチレン−エチレン−ブチレン−スチレン共重合体（変性ＳＥＢＳ）、これらのゴムの２種以上のブレンド物が挙げられる。
【００１８】
ポリアミド共重合体以外のポリマーは、ポリアミド共重合との溶融混練時の相溶性の観点から、ポリウレタン樹脂、ポリオレフィン樹脂、ポリエステル樹脂、ホモポリアミド樹脂、ゴムが好ましい。
【００１９】
滑剤としては、粒子を添加することが好ましい。粒子としては、任意のものを添加可能であるが、例えば、無機系粒子としては、シリカ、アルミナ、カオリン、二酸化チタン、炭酸カルシウム、炭酸マグネシウム、炭酸亜鉛、ステアリン酸カルシウム、ステアリン酸マグネシウム、ステアリン酸亜鉛等が挙げられ、有機粒子としては、アクリル樹脂粒子、メラミン樹脂粒子、シリコーン樹脂粒子、ポリスチレン樹脂粒子等が挙げられる。
【００２０】
補強材としては、無機充填材や無機繊維が挙げられる。無機充填材の具体例としては、炭酸カルシウム、炭酸亜鉛、酸化マグネシウム、ケイ酸カルシウム、アルミン酸ナトリウム、アルミン酸カルシウム、アルミノ珪酸ナトリウム、珪酸マグネシウム、チタン酸カリウム、ガラスバルーン、ガラスフレーク、ガラス粉末、炭化ケイ素、窒化ケイ素、窒化ホウ素、石膏、焼成カオリン、酸化亜鉛、三酸化アンチモン、ゼオライト、ハイドロタルサイト、ワラストナイト、シリカ、タルク、金属粉、アルミナ、グラファイト、カーボンブラック、カーボンナノチューブなどが挙げられる。無機繊維の具体例としては、ガラスカットファイバー、ガラスミルドファイバー、ガラスファイバー、石膏ウィスカー、金属繊維、金属ウィスカー、セラミックウィスカー、炭素繊維、セルロースナノファイバーなどが挙げられる。
【００２１】
本発明の熱溶解積層型３次元プリンタ用材料に含まれるポリアミド共重合体の割合は、５重量％以上であることが好ましく、３０重量％以上がより好ましく、６０重量％以上がさらに好ましく、８５重量％以上が特に好ましい。本発明の熱溶解積層型３次元プリンタ用材料において、ポリアミド共重合体は、本発明の効果を十分に発現する観点から、改質剤としてではなく、主成分として含まれることが好ましい。主成分とは、熱溶解積層型３次元プリンタ用材料全量に対して、ポリアミド共重合体が５０重量％以上であることが好ましく、６０重量％以上であることがより好ましく、７０重量％以上であることがさらに好ましく、８０重量％以上であることが特に好ましく、９０重量％以上であることが殊更に好ましく、９５重量％以上であることが最も好ましい。本発明の熱溶解積層型３次元プリンタ用材料に含まれるポリアミド共重合体の割合は、１００重量％でもよいが、９９重量％以下でもよく、９５重量％以下でもよい。
【００２２】
ポリアミド共重合体の融点は、２００℃以下であることが好ましい。融点が２００℃以下であれば、熱溶解積層型３次元プリンタで造形する温度を低く設定することができ、高度な安全対策を施す必要がなくなる上、消費電力も抑えることができ、ランニングコストを低くすることができる。ポリアミド共重合体の融点は、１９０℃以下がより好ましく、１８０℃以下がさらに好ましく、１７０℃以下が特に好ましい。また、ポリアミド共重合体の安定性や耐熱性を考慮すると、ポリアミド共重合体の融点は、１２５℃以上が好ましく、１３０℃以上がより好ましく、１３５℃以上がさらに好ましく、１４０℃以上が特に好ましい。ただし、熱溶解積層型３次元プリンタで造形する温度をできるだけ低くして消費電力を抑えるため、ポリアミド共重合体の融点を１４０℃未満としてもよい。なお、ポリアミド共重合体の融点は、後述する実施例に記載された方法により測定することができる。
【００２３】
ＩＳＯ１１３３に従い、２００℃、５０００ｇの荷重で測定した前記ポリアミド共重合体のメルトフローレートは、１０ｇ／１０分以上であることが好ましい。ポリアミド共重合体のメルトフローレートが１０ｇ／１０分以上であれば、ポリアミド共重合体の溶解が安定化するため押出ヘッド先端からの吐出量が安定化するだけでなく、層間接着性が良好となり、熱溶解積層型３次元プリンタでの造形性が優れたものとなる。ポリアミド共重合体のメルトフローレートは、２０ｇ／１０分以上がより好ましく、３０ｇ／１０分以上がさらに好ましく、４０ｇ／１０分以上が特に好ましい。また、熱溶解積層型３次元プリンタで造形した物の形状保持性を考慮すると、ポリアミド共重合体のメルトフローレートは、９５ｇ／１０分以下が好ましく、８５ｇ／１０分以下がより好ましく、７５ｇ／１０分以下がさらに好ましく、６５ｇ／１０分以下が特に好ましい。ただし、層間接着性をできるだけ高めて熱溶解積層型３次元プリンタでの造形性をさらに優れたものとするため、ポリアミド共重合体のメルトフローレートを６５ｇ／１０分超としてもよい。なお、ポリアミド共重合体の２００℃−５０００ｇ荷重で測定したメルトフローレートは、後述する実施例に記載された方法により測定することができる。
【００２４】
ＩＳＯ１７８に従い、２３℃、５０％ＲＨで測定したポリアミド共重合体の曲げ弾性率は、１０００ＭＰａ以下であることが好ましい。ポリアミド共重合体の曲げ弾性率は、８００ＭＰａ以下がより好ましく、６００ＭＰａ以下がさらに好ましく、４００ＭＰａ以下が特に好ましい。また、熱溶解積層型３次元プリンタで造形した物の強度を考慮すると、ポリアミド共重合体の曲げ弾性率は、５０ＭＰａ以上が好ましく、１００ＭＰａ以上がより好ましく、１５０ＭＰａ以上がさらに好ましく、２００ＭＰａ以上が特に好ましい。ただし、熱溶解積層型３次元プリンタで造形した物が高い柔軟性を有するようにするため、ポリアミド共重合体の曲げ弾性率を１００ＭＰａ未満としてもよい。なお、ポリアミド共重合体の曲げ弾性率は、後述する実施例に記載された方法により測定することができる。
【００２５】
熱溶解積層型３次元プリンタで造形した物の機械物性や変色の観点から、ポリアミド共重合体の吸水率は、２．５％以下であることが好ましい。ポリアミド共重合体の吸水率は、２．０％以下がより好ましく、１．５％以下がさらに好ましく、１．０％以下が特に好ましい。ポリアミド共重合体の吸水率は、０．３％以上でもよく、０．６％以上でもよい。
【００２６】
ポリアミド共重合体とは、２種類以上の繰り返し単位を有し、その少なくとも一部にアミド結合を有するものを意味する。ポリアミド共重合体の具体例としては、例えば、カプロラクタム／ヘキサメチレンジアミノアジピン酸共重合体（ポリアミド６／ポリアミド６６共重合体）、カプロラクタム／ヘキサメチレンジアミノアゼライン酸共重合体（ポリアミド６／ポリアミド６９共重合体）、カプロラクタム／ヘキサメチレンジアミノセバシン酸共重合体（ポリアミド６／ポリアミド６１０共重合体）、カプロラクタム／ヘキサメチレンジアミノウンデカン酸共重合体（ポリアミド６／ポリアミド６１１共重合体）、カプロラクタム／ヘキサメチレンジアミノドデカン酸共重合体（ポリアミド６／ポリアミド６１２共重合体）、カプロラクタム／アミノウンデカン酸共重合体（ポリアミド６／ポリアミド１１共重合体）、カプロラクタム／ラウリルラクタム共重合体（ポリアミド６／ポリアミド１２共重合体）、カプロラクタム／ヘキサメチレンジアミノアジピン酸／ラウリルラクタム（ポリアミド６／ポリアミド６６／ポリアミド１２共重合体）、カプロラクタム／ヘキサメチレンジアミノアジピン酸／ヘキサメチレンジアミノセバシン酸（ポリアミド６／ポリアミド６６／ポリアミド６１０共重合体）、カプロラクタム／ヘキサメチレンジアミノアジピン酸／ヘキサメチレンジアミノドデカンジカルボン酸（ポリアミド６／ポリアミド６６／ポリアミド６１２共重合体）、ポリアミド９２／ポリアミド６２共重合体、ポリアミド１０２／ポリアミド６２共重合体、ポリアミド１２２／ポリアミド６２共重合体、カプロラクタム／ポリイソホロンアジパミド共重合体（ポリアミド６／ＩＰＤ６共重合体）、ポリアミドエラストマー等が挙げられる。本発明の効果発現の観点から、ポリアミド６／ポリアミド１２共重合体、ポリアミド６／ポリアミド１１共重合体、ポリアミド６／ポリアミド６６／ポリアミド１２共重合体、ポリアミドエラストマーが好ましく、ポリアミド６／ポリアミド１２共重合体、ポリアミドエラストマーがより好ましく、ポリアミドエラストマーがさらに好ましい。
【００２７】
ポリアミドエラストマーは、ハードセグメントとソフトセグメントを有し、ハードセグメントがポリアミドの構成単位を有する。ポリアミドエラストマーのソフトセグメントはポリエーテルの構成単位を有することが好ましい。ソフトセグメントとしてポリエーテルの構成単位を有するポリアミドエラストマーとしては、ハードセグメントとソフトセグメントをエステル結合で結合したポリエーテルポリエステルポリアミドエラストマー、ハードセグメントとソフトセグメントをアミド結合で結合したポリエーテルポリアミドエラストマーが挙げられる。本発明の効果発現の観点、耐加水分解性に優れ、造形性を長期に渡って安定化させる観点から、ハードセグメントとソフトセグメントをアミド結合で結合したポリエーテルポリアミドエラストマーが好ましい。
【００２８】
ハードセグメントにおけるポリアミド構成単位は、ポリアミド形成性モノマー［ジアミンとジカルボン酸からなるナイロン塩、下記式（Ａ１）で表されるアミノカルボン酸化合物及び下記式（Ａ２）で表されるラクタム化合物からなる群から選択される少なくとも１種］から形成される構成単位が好ましい。
【００２９】
【化５】
2018003379.tif 000006
［但し、Ｒ１は、炭化水素鎖を含む連結基を表す。］
【００３０】
【化６】
2018003379.tif 000007
［但し、Ｒ２は、炭化水素鎖を含む連結基を表す。］
【００３１】
ハードセグメントは、両末端基にカルボキシル基を有するポリアミドから誘導することもでき、ポリアミド構成単位と、脂肪族ジカルボン酸、脂環族ジカルボン酸及び芳香族ジカルボン酸からなる群より選ばれる少なくとも１種のジカルボン酸（Ｃ）とを含むセグメントでもある。
【００３２】
【化７】
2018003379.tif 000008
［但し、Ｒ３は、炭化水素鎖を含む連結基を表し、ｍは０または１である。］
【００３３】
アミノカルボン酸化合物（Ａ１）としては、６−アミノカプロン酸、７−アミノヘプタン酸、８−アミノオクタン酸、１０−アミノカプリン酸、１１−アミノウンデカン酸、１２−アミノドデカン酸等の炭素数５〜２０の脂肪族ω−アミノカルボン酸等が挙げられる。
【００３４】
ジアミンとしては、エチレンジアミン、トリメチレンジアミン、テトラメチレンジアミン、ヘキサメチレンジアミン、ヘプタメチレンジアミン、オクタメチレンジアミン、ノナメチレンジアミン、デカメチレンジアミン、ウンデカメチレンジアミン、ドデカメチレンジアミン、２，２，４−トリメチルヘキサン−１，６−ジアミン、２，４，４−トリメチルヘキサン−１，６−ジアミン、３−メチルペンタン−１，５−ジアミン等の炭素数２〜２０の脂肪族ジアミン等のジアミン化合物が挙げられる。
【００３５】
ラクタム化合物（Ａ２）としては、ε−カプロラクタム、ω−エナントラクタム、ω−ウンデカラクタム、ω−ラウリルラクタム、２−ピロリドン等の炭素数５〜２０の脂肪族ラクタム等が挙げられる。
【００３６】
これらの中でも、低吸水による寸法安定性、耐薬品性、機械特性の観点からω−ラウリルラクタム、１１−アミノウンデカン酸又は１２−アミノドデカン酸が好ましい。
【００３７】
ジカルボン酸化合物（Ｃ）としては、脂肪族、脂環族及び芳香族ジカルボン酸から選ばれる少なくとも一種のジカルボン酸又はこれらの誘導体を用いることができる。
【００３８】
ジカルボン酸の具体例としては、シュウ酸、コハク酸、グルタル酸、アジピン酸、ピメリン酸、スベリン酸、アゼライン酸、セバシン酸、ドデカン二酸などの炭素数２〜２５の直鎖脂肪族ジカルボン酸、又は、トリグリセリドの分留により得られる不飽和脂肪酸を二量化した炭素数１４〜４８の二量化脂肪族ジカルボン酸（ダイマー酸）及びこれらの水素添加物（水添ダイマー酸）などの脂肪族ジカルボン酸、１，４−シクロヘキサンジカルボン酸などの脂環族ジカルボン酸、および、テレフタル酸、イソフタル酸などの芳香族ジカルボン酸を挙げることができる。ダイマー酸及び水添ダイマー酸としては、ユニケマ社製商品名「プリポール１００４」、「プリポール１００６」、「プリポール１００９」、「プリポール１０１３」などを用いることができる。
【００３９】
ジカルボン酸の存在下、上記ポリアミド構成単位を、常法により、開環重合又は重縮合させることによって両末端にカルボキシル基を有するポリアミドを得ることができる。ハードセグメントのジカルボン酸は、分子量調整剤として使用することができる。
【００４０】
ハードセグメントの数平均分子量は、３００〜１５０００であることが好ましく、柔軟性、成形性の観点から３００〜６０００であることがより好ましい。
【００４１】
ソフトセグメントは、ポリエーテルが好ましく、例えば、ポリエチレングリコール、ポリプロピレングリコール、ポリテトラメチレンエーテルグリコール、下記式（Ｂ）に示されるＸＹＸ型トリブロックポリエーテル等が挙げられる。これらは、単独で又は２種以上を用いることができる。また、ポリエーテルの末端にアニモニア等を反応させることによって得られるポリエーテルジアミン等を用いることができる。ソフトセグメントの数平均分子量は、２００〜６０００であることが好ましく、６５０〜２０００であることがより好ましい。
【００４２】
【化８】
2018003379.tif 000009
［式中、ｘは１〜２０の数値、ｙは４〜５０の数値、ｚは１〜２０の数値を表す。］
【００４３】
上記式（Ｂ）において、ｘ及びｚは、それぞれ独立して、１〜１８の整数が好ましく、１〜１６の整数がより好ましく、１〜１４の整数がさらに好ましく、１〜１２の整数が特に好ましい。また、ｙは、５〜４５の整数が好ましく、６〜４０の整数がより好ましく、７〜３５の整数がさらに好ましく、８〜３０の整数が特に好ましい。
【００４４】
上記ハードセグメントと上記ソフトセグメントとの組み合わせとしては、上述で挙げたハードセグメントとソフトセグメントとのそれぞれの組み合わせを挙げることができる。この中でも、ラウリルラクタムの開環重縮合体／ポリエチレングリコールの組み合わせ、ラウリルラクタムの開環重縮合体／ポリプロピレングリコールの組み合わせ、ラウリルラクタムの開環重縮合体／ポリテトラメチレンエーテルグリコールの組み合わせ、ラウリルラクタムの開環重縮合体／ＸＹＸ型トリブロックポリエーテルの組み合わせが好ましく、ラウリルラクタムの開環重縮合体／ＸＹＸ型トリブロックポリエーテルの組み合わせが特に好ましい。
【００４５】
上記ハードセグメントと上記ソフトセグメントとの割合（重量比）は、ハードセグメント／ソフトセグメント＝９５／５〜２０／８０であることが好ましい。この範囲であれば、成形体からのブリードアウトを回避しやすく、十分な柔軟性も確保しやすい。ハードセグメント／ソフトセグメント（重量比）は、９５／５〜２５／７５であることがより好ましく、５０／５０〜３０／７０であることが特に好ましい。
【００４６】
上記ハードセグメント／ソフトセグメント（重量比）が上記範囲より小さい場合、ポリアミド成分の結晶性が低くなる場合があり、強度、弾性率などの機械的物性が低下するので好ましくない場合がある。上記ハードセグメント／ソフトセグメント（重量比）が上記範囲より大きい場合、ゴム弾性や柔軟性などのエラストマーとしての機能、性能が発現しにくくなるために好ましくない場合がある。
【００４７】
以上のようなポリアミドエラストマーの市販品としては、例えば、ダイセル・エボニック社製商品名「ダイアミド（登録商標）Ｅ１９４７」、「ダイアミド（登録商標）Ｅ４７」、「ダイアミド（登録商標）Ｅ４７Ｈ」、「ダイアミド（登録商標）Ｅ５５」、「ダイアミド（登録商標）Ｅ５５Ｈ」、「ダイアミド（登録商標）Ｅ６２」、「ダイアミド（登録商標）Ｅ６２Ｈ」、「ダイアミド（登録商標）Ｅ７３Ｋ２」、「ダイアミド（登録商標）Ｅ７５Ｋ２」、「ダイアミド（登録商標）ＥＸ９２００」、「ダイアミド（登録商標）ＭＳＰ-Ｓ」、「ダイアミド（登録商標）Ｘ４４４２Ｗ２」、「ダイアミド（登録商標）ＺＥ７０００」、「ダイアミド（登録商標）ＺＥ７２００」、「ベスタミド（登録商標）Ｅ４７−Ｓ１」、「ベスタミド（登録商標）Ｅ４７−Ｓ４」、「ベスタミド（登録商標）Ｅ５５−Ｓ４」、「ベスタミド（登録商標）Ｅ５８−Ｓ４」、「ベスタミド（登録商標）Ｅ６２−Ｓ１」、「ベスタミド（登録商標）Ｅ６２−Ｓ４」、「ベスタミド（登録商標）ＥＸ９２００」、「ベスタミド（登録商標）ＥＸ９２０２」、ＡＲＫＥＭＡ社製商品名「Ｐｅｂａｘ」シリーズ、エムスケミー・ジャパン社製商品名「グリルフレックス（登録商標）ＥＢＧ」、「グリルフレックス（登録商標）ＥＬＧ」、「グリロン（登録商標）ＥＬＸ」、宇部興産株式会社製商品名「ＵＢＥＳＴＡ  ＸＰＡ（登録商標）」シリーズ等が挙げられる。
【００４８】
この中でも、本発明の効果発現の観点、耐加水分解性に優れる観点から、宇部興産株式会社製商品名「ＵＢＥＳＴＡ  ＸＰＡ（登録商標）」シリーズが好ましい。
【００４９】
ポリアミドエラストマーは、単独でも、２種以上を併用してもよい。
【００５０】
ポリエーテルポリアミドエラストマーにおいて、ポリエーテルポリアミドエラストマーの硬度（ショアＤ）が１５〜７０の範囲であって、伸長回復率（％）と硬度（ショアＤ）とは下記式の関係にあることが好ましい。伸長回復率（％）と硬度（ショアＤ）とが下記式の関係を示すことにより、反ぱつ弾性や耐屈曲性などのゴム弾性に基づくエラストマーとしての特徴的な性能が特に優れたものとなる。
Ｙ＞（−０．００４２Ｘ２＋０．１７５Ｘ＋Ｚ）
【００５１】
上記の式において、Ｘは硬度（ショアＤ）を表わし、Ｙは伸長回復率（％）を表わす。Ｚは９１．５、さらに好ましくは９２、より好ましくは９２．５、特に好ましくは９３が好ましい。
【００５２】
ポリエーテルポリアミドエラストマーの硬度（ショアＤ）は、好ましくは１５〜７０の範囲、さらに好ましくは１８〜７０の範囲、より好ましくは２０〜７０の範囲、特に好ましいのは２５〜７０の範囲のものである。
【００５３】
ポリエーテルポリアミドエラストマーの応力緩和（ｔ０．９）は、好ましくは２秒以上、さらに好ましくは２．２秒以上、より好ましくは２．５秒以上、特に好ましくは２．８秒以上であることが好ましい。応力緩和が上記範囲であると特にゴム弾性に優れたエラストマーが得られる。
【００５４】
ポリエーテルポリアミドエラストマーの伸長回復率は、好ましくは８６〜１００％の範囲、さらに好ましくは８７〜１００％の範囲、特に好ましくは８８〜１００％の範囲が好ましい。伸長回復率が上記範囲であることにより、特に回復弾性、反ぱつ弾性に優れたエラストマーが得られる。
【００５５】
ポリエーテルポリアミドエラストマーの降伏点強度は、好ましくは３〜２５ＭＰａの範囲、さらに好ましくは３〜２２ＭＰａの範囲、より好ましくは３〜２０ＭＰａの範囲、特に好ましくは３〜１８ＭＰａの範囲が好ましい。降伏点強度が上記範囲であることにより、特に強靭性とゴム弾性に優れるエラストマーが得られる。
【００５６】
ポリエーテルポリアミドエラストマーの破断伸びは、３００％以上が好ましく、特に６００％以上が好ましい。この範囲よりも少ないと、強靭性、ゴム弾性などのエラストマーとしての性能が発現しにくくなるために好ましくない場合がある。
【００５７】
ポリエーテルポリアミドエラストマーのヘイズは、好ましくは３５以下、さらに好ましくは３４以下、より好ましくは３２以下、特に好ましくは３０以下が好ましい。ヘイズが上記よりも低いことによって透明性に優れるエラストマーが得られる。
【００５８】
ポリエーテルポリアミドエラストマーは、デマチャ法による屈曲試験における亀裂発生屈曲回数が好ましくは５０，０００回以上、さらに好ましくは１００，０００回以上、より好ましくは１１０，０００回以上、特に好ましくは１２０，０００回以上が好ましい。ポリエーテルポリアミドエラストマーのき裂発生屈曲回数が上記範囲では、耐屈曲疲労性に優れるために好ましい。
【００５９】
ポリエーテルポリアミドエラストマーは、その曲げ強さが、好ましくは０．８〜１５ＭＰａ、さらに好ましくは１．０〜１３ＭＰａ、より好ましくは１．１〜１０ＭＰａ、特に好ましくは１．２〜９ＭＰａが好ましい。ポリエーテルポリアミドエラストマーの曲げ強さが、上記範囲内では、曲げ強さなどの強靭性とゴム弾性とのバランスの優れるエラストマーが得られるために好ましい。
【００６０】
ポリエーテルポリアミドエラストマーは、２３℃におけるアイゾットノッチ付き衝撃強さの測定において破壊しないこと（ＮＢと略す）が、特に耐衝撃性に優れるために好ましい。
【００６１】
ポリエーテルポリアミドエラストマーは、荷重たわみ温度が５０℃以上が好ましい。上記範囲未満であると使用時に材料が変形しやすくなるために好ましくない。
【００６２】
ポリエーテルポリアミドエラストマーの製造方法として、一例を挙げると、ポリアミド形成性モノマー、ＸＹＸ型トリブロックポリエーテルジアミン及びジカルボン酸の三成分を、加圧及び／又は常圧下で溶融重合し、必要に応じさらに減圧下で溶融重合する工程からなる方法を用いることができ、さらにポリアミド形成性モノマー、ＸＹＸ型トリブロックポリエーテルジアミン及びジカルボン酸の三成分を同時に、加圧及び／又は常圧下で溶融重合し、必要に応じさらに減圧下で溶融重合する工程からなる方法を用いることができる。なお、ポリアミド形成性モノマーとジカルボン酸の二成分を先に重合させ、ついで、ＸＹＸ型トリブロックポリエーテルジアミンを重合させる方法も利用できる。
【００６３】
ポリエーテルポリアミドエラストマーの製造に当たり、原料の仕込む方法に特に制限はないが、ポリアミド形成性モノマー及びＸＹＸ型トリブロックポリエーテルジアミンに対してポリアミド形成性モノマーが好ましくは２０〜９５重量％、さらに好ましくは２５〜９５重量％、特に好ましくは３０〜５０重量％の範囲、ＸＹＸ型トリブロックポリエーテルジアミンが好ましくは５〜８０重量％、さらに好ましくは５〜７５重量％、特に好ましくは５０〜７０重量％の範囲である。原料のうち、ＸＹＸ型トリブロックポリエーテルジアミンとジカルボン酸は、ＸＹＸ型トリブロックポリエーテルジアミンのアミノ基とジカルボン酸のカルボキシル基がほぼ等モルになるように仕込むことが好ましい。
【００６４】
ポリエーテルポリアミドエラストマーの製造は、重合温度が好ましくは１５０〜３００℃、さらに好ましくは１６０〜２８０℃、特に好ましくは１８０〜２５０℃で行うことができる。重合温度が上記温度より低い場合重合反応が遅く、上記温度より大きい場合熱分解が起きやすく良好な物性のポリマーが得られない場合がある。
【００６５】
ポリエーテルポリアミドエラストマーは、ポリアミド形成性モノマーとしてω−アミノカルボン酸を使用する場合、常圧溶融重合又は常圧溶融重合とそれに続く減圧溶融重合での工程からなる方法で製造することができる。
【００６６】
一方、ポリアミド形成性モノマーとしてラクタム、又はジアミンとジカルボン酸から合成されるもの及び／又はそれらの塩を用いる場合には、適量の水を共存させ、０．１〜５ＭＰａの加圧下での溶融重合とそれに続く常圧溶融重合及び／又は減圧溶融重合からなる方法で製造することができる。
【００６７】
ポリエーテルポリアミドエラストマーは、重合時間が通常０．５〜３０時間で製造することができる。重合時間が上記範囲より短いと、分子量の上昇が十分でなく、長いと熱分解による着色などが起こり、いずれの場合も所望の物性を有するポリエーテルポリアミドエラストマーが得られない場合がある。
【００６８】
ポリエーテルポリアミドエラストマーの製造は、回分式でも、連続式でも実施することができ、またバッチ式反応釜、一槽式ないし多槽式の連続反応装置、管状連続反応装置などを単独であるいは適宜組み合わせて用いることができる。
【００６９】
ポリエーテルポリアミドエラストマーは、相対粘度（ηｒ）が１．２〜３．５（０．５重量／容量％メタクレゾール溶液、２５℃）の範囲にあることが好ましい。
【００７０】
ポリエーテルポリアミドエラストマーの製造において、必要に応じて分子量調節や成形加工時の溶融粘度安定のために、ラウリルアミン、ステアリルアミン、ヘキサメチレンジアミン、メタキシリレンジアミンなどのモノアミン及びジアミン、酢酸、安息香酸、ステアリン酸、アジピン酸、セバシン酸、ドデカン二酸などのモノカルボン酸、或はジカルボン酸などを添加することができる。これらの使用量は、最終的に得られるエラストマーの相対粘度が１．２〜３．５（０．５重量／容量％メタクレゾール溶液、２５℃）の範囲になるように適宜添加することが好ましい。
【００７１】
ポリエーテルポリアミドエラストマーの製造において、上記のモノアミン及びジアミン、モノカルボン酸及びジカルボン酸などの添加量は、得られるポリエーテルポリアミドエラストマーの特性を阻害されない範囲とするのが好ましい。
【００７２】
ポリエーテルポリアミドエラストマーの製造において、必要に応じて触媒として、リン酸、ピロリン酸、ポリリン酸などを、また触媒と耐熱剤の両方の効果をねらって亜リン酸、次亜リン酸、及びこれらのアルカリ金属塩、アルカリ土類金属塩などの無機系リン化合物を添加することができる。添加量は、通常、仕込み原料に対して５０〜３０００ｐｐｍである。
【００７３】
ポリエーテルポリアミドエラストマーは、吸水性が低く、溶融成形性に優れ、成形加工性に優れ、強靭性に優れ、耐屈曲疲労性に優れ、反ぱつ弾性に優れ、低比重性、低温柔軟性に優れ、低温耐衝撃性に優れ、伸長回復性に優れ、消音特性に優れ、ゴム的な性質及び透明性などに優れている。
【００７４】
以上のような本発明の熱溶解積層型３次元プリンタ用材料をモノフィラメント状に成形することで、熱溶解積層型３次元プリンタ用フィラメントとすることができる。モノフィラメント状への成形は、例えば押出成形で行うことができる。モノフィラメントの形態は、単にモノフィラメントとして成形するもの、モノフィラメントを集束させて撚糸状にするもの、マルチフィラメントを集束溶融してモノフィラメントとするもの、いずれも使用することができる。
【００７５】
また、得られた熱溶解積層型３次元プリンタ用フィラメントを巻回することで巻回体とすることができ、さらにその巻回体をカートリッジに収納することで熱溶解積層型３次元プリンタ装着用カートリッジとすることもできる。
【００７６】
以上のように、本発明によれば、造形性に優れた熱溶解積層型３次元プリンタ用材料及びそれを用いた熱溶解積層型３次元プリンタ用フィラメントを提供することができる。本発明の熱溶解積層型３次元プリンタ用材料を用いた熱溶解積層型３次元プリンタ用フィラメントを用いることで、高度な安全対策を施す必要がなくなる。さらに、本発明の熱溶解積層型３次元プリンタ用材料を用いた熱溶解積層型３次元プリンタ用フィラメントを用いることで、層間接着性が良好となり、造形性に優れるとともに、耐衝撃性に優れ、落としても壊れにくい造形物が得られる。
【００７７】
本発明の熱溶解積層型３次元プリンタ用材料及びそれを用いた熱溶解積層型３次元プリンタ用フィラメントは、造形物の構築、支持体の構築いずれにも使用可能だが、本発明の熱溶解積層型３次元プリンタ用材料及びそれを用いた熱溶解積層型３次元プリンタ用フィラメントが造形性、層間接着性、耐衝撃性に優れることから造形物の構築に使用することが好ましい。
【００７８】
本発明の熱溶解積層型３次元プリンタ用フィラメントにより造形された造形物は、医療用部品や自動車部品から家庭用物品に至るまで多様な分野への用途展開が可能であり、例えば、靴底、義足、玩具、乳児用模型品、学校工作用模型品等に用いることができる。
【００７９】
造形物を落下させたり、もしくは造形物の上に物を落下させたりなどした場合、造形物が層間剥離または破壊してしまい、造形物が使用できなくなることがある。これらを定量的に評価する方法として、ＩＳＯ１７９に準拠したシャルピー衝撃試験、及びＩＳＯ１７８に準拠した曲げ試験を行い、造形物の造形性及び耐久性を確認する方法が挙げられる。具体的には、これら試験後の造形サンプルにおける層間剥離の発生、亀裂や割れの発生、塑性変形の度合いを確認することで、評価することができる。
【００８０】
本発明の熱溶解積層型３次元プリンタ用フィラメントより得たフィラメントから作製した造形サンプルは、ＩＳＯ１７９の規格に基づくシャルピー衝撃試験とＩＳＯ１７８の規格に基づく曲げ試験において、層間剥離しないことが好ましい。前記シャルピー衝撃試験と前記曲げ試験において造形サンプルが層間剥離しなければ、層間接着性が良好となり、熱溶解積層型３次元プリンタでの造形性が優れたものとなる。
【００８１】
また、前記シャルピー衝撃試験と前記曲げ試験において、造形サンプルに割れが生じないことが好ましく、造形サンプルに亀裂も生じないことがより好ましい。前記シャルピー衝撃試験と前記曲げ試験において造形サンプルに割れが生じなければ、耐衝撃性に優れ、落としても壊れにくい造形物が得られる。また、造形サンプルに亀裂も生じなければ、耐衝撃性により優れ、落としてもより壊れにくい造形物が得られる。
【００８２】
さらに、前記シャルピー衝撃試験と前記曲げ試験において、造形サンプルに塑性変形が生じないことが好ましい。前記シャルピー衝撃試験と前記曲げ試験において造形サンプルに塑性変形が生じなければ、耐衝撃性に優れ、落としても壊れにくい造形物が得られる。前記シャルピー衝撃試験と前記曲げ試験後の造形サンプルの塑性変形の度合いに関しては、湾曲角度が４５度未満であることが好ましく、２５度未満であることがより好ましく、５度未満であることがさらに好ましい。
【実施例】
【００８３】
本発明の実施例及び比較例として、表１に記載した材料（「ＰＡ」はポリアミドの略）を準備し、各材料に対して以下の評価を行った。結果を表２〜３に示す。なお、実施例１〜４で使用したＰＡＥ１〜ＰＡＥ４は、以下に示す方法により製造したポリエーテルポリアミドエラストマーである。【００８４】
＜融点＞
ＩＳＯ１１３５７−３に従い、各材料の融点を測定した。【００８５】
＜ＭＦＲ＞
ＩＳＯ１１３３に従い、ノズル径２．０ｍｍ、長さ８．０ｍｍのオリフィスを用い、２００℃、５０００ｇ荷重で、各材料の測定を行った。【００８６】
＜曲げ弾性率＞
各材料を用いて、成形温度を融点プラス４０℃、金型温度を４０℃とした射出成形を行い、１０ｍｍ×４ｍｍ×８０ｍｍの平板を得た。この平板を２３℃、５０％ＲＨ環境下に３日程度放置することで十分に調湿した後、ＩＳＯ１７８の手法に従って２３℃、５０％ＲＨで曲げ弾性率を測定した。【００８７】
＜吸水率＞
各材料を用いて、単軸押出機における成形温度を融点プラス４０℃とし、ダイヘッドに溶融樹脂を送り込み、直径３．０ｍｍのノズルから溶融樹脂を押し出し、引取速度を１０ｍ／分、冷却水槽温度を１５℃の条件に設定し、直径２．０ｍｍの未延伸モノフィラメントを押出成形した。得られたモノフィラメントを温度２３℃−湿度５０％ＲＨの環境下で３０日間保管した。そして、その３０日後のモノフィラメントの吸水率をカールフィッシャー法にて測定した。【００８８】
＜造形性＞
ＭＦＲの測定と同様の操作により各材料による造形を行った。具体的には、メルトフローインデックテスターに各材料を充填し、十分に脱気した後、ノズルから５０ｍｍの位置にステージを設置し、ステージを動かしながら、長さ約５０ｍｍ×高さ約１０ｍｍになるように溶融樹脂を積層させた。その際、積層させる接着面は、常にノズルから５０ｍｍ下になるよう、ステージの高さを調節した。そして、得られた積層体を手で引っ張り、層間で剥離するかを確認した。造形性の評価としては、層同士が溶融して密着している状態を「優良」（◎）とし、層間が密着しており手で引っ張っても剥離しない状態を「良好」（○）とし、層間の密着が不十分であり手で引っ張ると剥離してしまう状態を「不良」（×）とした。【００８９】
＜長期造形安定性＞
吸水率の測定と同じ条件で押出成形し、３０日間保管したモノフィラメントを約３ｍｍ長にカッティングし、メルトフローインデクサーのバレルに約５ｇ充填した。ピストンを挿入し、５０００ｇの荷重をかけてノズルから樹脂を押し出す際、発煙・発泡がないかを目視にて確認した。長期造形安定性の評価としては、発煙・発泡がなく安定して押出すことができる状態を「良好」（○）とし、発煙・発泡が発生し押出しが不安定な状態を「不良」（×）とした。【００９０】
＜破壊試験＞
各ペレット材料を９０℃、２４時間乾燥させてペレット水分量を０．１％以下とした。そのペレットを用いて３０ｍｍの一軸押出機にてペレットを溶融させた。その際の押出機温度は、融点プラス４０℃に設定した。溶融樹脂を口径６ｍｍのノズルから押出、１５℃に設定した水浴で冷却固化させた。引取速度を３５ｍ／ｍｉｎとし、モノフィラ直径が１．７５ｍｍとなるようにギアポンプにて吐出量を調整し、３Ｄプリンター造形用のモノフィラメントを得た。得られたモノフィラメントを３Ｄプリンター（武藤工業株式会社製、商品名：Ｖａｌｕｅ３Ｄ  ＭａｇｉＸ  ＭＦ−２２００Ｄ）にセットし、１層当たりの高さ０．５ｍｍ、フィラメント幅１ｍｍの条件で曲げ試験片（ＩＳＯ１７９に従う）の積層を行い、サイズ８０ｍｍ×１０ｍｍ×４ｍｍｔ（８層）の造形サンプルを得た。【００９１】
得られた造形サンプルを、室温（２３℃）条件下で、ＩＳＯ１７９の規格に基づくシャルピー衝撃試験及びＩＳＯ１７８の規格に基づく曲げ試験を行い、破壊状態（層間剥離の発生、亀裂・割れの発生、塑性変形の度合い）を確認した。層間剥離の発生は、層間剥離がないものを「○」、層間剥離があるものを「×」とした。亀裂・割れの発生は、亀裂も割れもないものを「○」、亀裂があるものの割れていないものを「△」、割れているもの（一層が２つ以上に完全に分離した状態）を「×」とした。塑性変形の度合いは、造形サンプルがほどんど塑性変形していないもの（湾曲角度５度未満）を「○」、やや塑性変形しているもの（湾曲角度５度以上４５度未満）を「△」、塑性変形が大きいもの（湾曲角度４５度以上）を「×」と判定した。なお、層間剥離の発生、亀裂・割れの発生、塑性変形の度合いに関し、上記の判定となる造形サンプルの例を、それぞれ表４に示す。【００９２】
［ＰＡＥ１の製造］
攪拌機、温度計、トルクメーター、圧力計、窒素ガス導入口、圧力調整装置及びポリマー取り出し口を備えた容量７０リットルの圧力容器に、１２−アミノドデカン酸（宇部興産株式会社製）６．３０ｋｇ、アジピン酸（旭化成ケミカルズ株式会社製）１．７０ｋｇ、ＸＹＸ型のトリブロックポリエーテルジアミン（ＨＵＮＴＳＭＡＮ社製、商品名：ＥＬＡＳＴＡＭＩＮＥ  ＲＴ−１０００）１２．００ｋｇ、ヒンダードフェノール系酸化防止剤（ＢＡＳＦジャパン社製、商品名：イルガノックス２４５）０．０６ｋｇ、及び次亜リン酸ナトリウム（太平化学産業株式会社製）０．０３ｋｇを仕込んだ。容器内を十分窒素置換したあと、窒素ガスを２００リットル／時間で供給しながら、容器内の圧力を０．０５ＭＰａに調整しながら、１時間かけて室温から２３０℃まで昇温し、さらに容器内の圧力を０．０５ＭＰａに維持しながら２３０℃で重合を行った。【００９３】
攪拌動力のアンペア値（撹拌電流値）を経時記録し、攪拌動力のアンペア値が重合開始時からプラス０．２Ａとなった時点を重合終点とした。重合終了後、攪拌停止し、ポリマー取り出し口から溶融状態の無色透明の重合体を紐状に抜出、水冷した後、ペレタイズしてペレットを得た。【００９４】
［ＰＡＥ２の製造］
攪拌機、温度計、トルクメーター、圧力計、窒素ガス導入口、圧力調整装置及びポリマー取り出し口を備えた容量７０リットルの圧力容器に、１２−アミノドデカン酸（宇部興産株式会社製）８．００ｋｇ、アジピン酸（旭化成ケミカルズ株式会社製）１．４９ｋｇ、ＸＹＸ型のトリブロックポリエーテルジアミン（ＨＵＮＴＳＭＡＮ社製、商品名：ＥＬＡＳＴＡＭＩＮＥ  ＲＴ−１０００）１０．５１ｋｇ、ヒンダードフェノール系酸化防止剤（ＢＡＳＦジャパン社製、商品名：イルガノックス２４５）０．０６ｋｇ、及び次亜リン酸ナトリウム（太平化学産業株式会社製）０．０３ｋｇを仕込んだ。容器内を十分窒素置換したあと、窒素ガスを２００リットル／時間で供給しながら、容器内の圧力を０．０５ＭＰａに調整しながら、１時間かけて室温から２３０℃まで昇温し、さらに容器内の圧力を０．０５ＭＰａに維持しながら２３０℃で重合を行った。【００９５】
攪拌動力のアンペア値（撹拌電流値）を経時記録し、攪拌動力のアンペア値が重合開始時からプラス０．２Ａとなった時点を重合終点とした。重合終了後、攪拌停止し、ポリマー取り出し口から溶融状態の無色透明の重合体を紐状に抜出、水冷した後、ペレタイズしてペレットを得た。【００９６】
［ＰＡＥ３の製造］
攪拌機、温度計、トルクメーター、圧力計、窒素ガス導入口、圧力調整装置及びポリマー取り出し口を備えた容量７０リットルの圧力容器に、１２−アミノドデカン酸（宇部興産株式会社製）１４．００ｋｇ、アジピン酸（旭化成ケミカルズ株式会社製）０．７４ｋｇ、ＸＹＸ型のトリブロックポリエーテルジアミン（ＨＵＮＴＳＭＡＮ社製、商品名：ＥＬＡＳＴＡＭＩＮＥ  ＲＴ−１０００）５．２６ｋｇ、ヒンダードフェノール系酸化防止剤（ＢＡＳＦジャパン社製、商品名：イルガノックス２４５）０．０６ｋｇ、及び次亜リン酸ナトリウム（太平化学産業株式会社製）０．０３ｋｇを仕込んだ。容器内を十分窒素置換したあと、窒素ガスを２００リットル／時間で供給しながら、容器内の圧力を０．０５ＭＰａに調整しながら、１時間かけて室温から２３０℃まで昇温し、さらに容器内の圧力を０．０５ＭＰａに維持しながら２３０℃で重合を行った。【００９７】
攪拌動力のアンペア値（撹拌電流値）を経時記録し、攪拌動力のアンペア値が重合開始時からプラス０．２Ａとなった時点を重合終点とした。重合終了後、攪拌停止し、ポリマー取り出し口から溶融状態の無色透明の重合体を紐状に抜出、水冷した後、ペレタイズしてペレットを得た。【００９８】
［ＰＡＥ４の製造］
攪拌機、温度計、トルクメーター、圧力計、窒素ガス導入口、圧力調整装置及びポリマー取り出し口を備えた容量７０リットルの圧力容器に、１２−アミノドデカン酸（宇部興産株式会社製）１８．４０ｋｇ、アジピン酸（旭化成ケミカルズ株式会社製）０．２０ｋｇ、ＸＹＸ型のトリブロックポリエーテルジアミン（ＨＵＮＴＳＭＡＮ社製、商品名：ＥＬＡＳＴＡＭＩＮＥ  ＲＴ−１０００）１．４０ｋｇ、ヒンダードフェノール系酸化防止剤（ＢＡＳＦジャパン社製、商品名：イルガノックス２４５）０．０６ｋｇ、及び次亜リン酸ナトリウム（太平化学産業株式会社製）０．０２ｋｇを仕込んだ。容器内を十分窒素置換したあと、窒素ガスを２００リットル／時間で供給しながら、容器内の圧力を０．０５ＭＰａに調整しながら、１時間かけて室温から２３０℃まで昇温し、さらに容器内の圧力を０．０５ＭＰａに維持しながら２３０℃で重合を行った。【００９９】
攪拌動力のアンペア値（撹拌電流値）を経時記録し、攪拌動力のアンペア値が重合開始時からプラス０．２Ａとなった時点を重合終点とした。重合終了後、攪拌停止し、ポリマー取り出し口から溶融状態の無色透明の重合体を紐状に抜出、水冷した後、ペレタイズしてペレットを得た。【０１００】
［ＰＡ１の製造］
７０リットルのオートクレーブにε−カプロラクタム（宇部興産株式会社製）１６．０ｋｇ、ＡＨ塩水溶液（５０ｗｔ％水溶液）（旭化成ケミカルズ株式会社製）２．４ｋｇ、１２−アミノドデカン酸（宇部興産株式会社製）２．８ｋｇおよび蒸留水２．８ｋｇを仕込み、重合槽内を窒素置換したのち、密閉して１８０℃まで昇温し、次いで攪拌しながら重合槽内を１７．５ｋｇｆ／ｃｍ２Ｇに調圧しながら、重合槽内温度を２４０℃まで昇温した。重合温度が２４０℃に達して２ｈｒ後に重合槽内の圧力を約２ｈｒかけて常圧に放圧した。放圧後、窒素気流下で１ｈｒ重合した後、２ｈｒ減圧重合を行った。窒素を導入して常圧に復圧後、攪拌機を止めて、ストランドとして抜き出しペレット化した。このポリアミドペレットを沸騰水中に入れ、攪拌下に約１２時間、洗浄して未反応モノマーを抽出除去した後、１００℃で２４時間減圧乾燥した。【０１０１】
【表１】
2018003379.tif 000010
【０１０２】
【表２】
2018003379.tif 000011
【０１０３】
【表３】
2018003379.tif 000012
【０１０４】
【表４】
2018003379.tif 000013
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
融点が２００℃以下であるポリアミド共重合体を含む
熱溶解積層型３次元プリンタ用材料。
【請求項２】
前記ポリアミド共重合体が、カプロラクタム／ヘキサメチレンジアミノアジピン酸共重合体（ポリアミド６／ポリアミド６６共重合体）、カプロラクタム／ヘキサメチレンジアミノアゼライン酸共重合体（ポリアミド６／ポリアミド６９共重合体）、カプロラクタム／ヘキサメチレンジアミノセバシン酸共重合体（ポリアミド６／ポリアミド６１０共重合体）、カプロラクタム／ヘキサメチレンジアミノウンデカン酸共重合体（ポリアミド６／ポリアミド６１１共重合体）、カプロラクタム／ヘキサメチレンジアミノドデカン酸共重合体（ポリアミド６／ポリアミド６１２共重合体）、カプロラクタム／アミノウンデカン酸共重合体（ポリアミド６／ポリアミド１１共重合体）、カプロラクタム／ラウリルラクタム共重合体（ポリアミド６／ポリアミド１２共重合体）、カプロラクタム／ヘキサメチレンジアミノアジピン酸／ラウリルラクタム（ポリアミド６／ポリアミド６６／ポリアミド１２共重合体）、カプロラクタム／ヘキサメチレンジアミノアジピン酸／ヘキサメチレンジアミノセバシン酸（ポリアミド６／ポリアミド６６／ポリアミド６１０共重合体）、カプロラクタム／ヘキサメチレンジアミノアジピン酸／ヘキサメチレンジアミノドデカンジカルボン酸（ポリアミド６／ポリアミド６６／ポリアミド６１２共重合体）、ポリアミド９２／ポリアミド６２共重合体、ポリアミド１０２／ポリアミド６２共重合体、ポリアミド１２２／ポリアミド６２共重合体、カプロラクタム／ポリイソホロンアジパミド共重合体（ポリアミド６／ＩＰＤ６共重合体）、ポリエーテルエステルアミドエラストマー、又はポリエーテルポリアミドエラストマーである
請求項１に記載の熱溶解積層型３次元プリンタ用材料。
【請求項３】
前記ポリアミドエラストマーがポリエーテルポリアミドエラストマーである
請求項２に記載の熱溶解積層型３次元プリンタ用材料。
【請求項４】
前記ポリエーテルポリアミドエラストマーが、下記式（Ａ１）で表されるアミノカルボン酸化合物及び／又は下記式（Ａ２）で表されるラクタム化合物、下記式（Ｂ）で表されるトリブロックポリエーテルジアミン化合物、並びに下記式（Ｃ）で表されるジカルボン酸化合物を重合して得られるものである
請求項３に記載の熱溶解積層型３次元プリンタ用材料。
【化１】
2018003379.tif 000018
［但し、Ｒ１は、炭化水素鎖を含む連結基を表す。］
【化２】
2018003379.tif 000019
［但し、Ｒ２は、炭化水素鎖を含む連結基を表す。］
【化３】
2018003379.tif 000020
［但し、ｘは１〜２０の数値、ｙは４〜５０の数値、ｚは１〜２０の数値を表す。］
【化４】
2018003379.tif 000021
［但し、Ｒ３は、炭化水素鎖を含む連結基を表し、ｍは０または１である。］
【請求項５】
前記ポリアミド共重合体を８０重量％以上含有する
請求項１〜４のいずれか１項に記載の熱溶解積層型３次元プリンタ用材料。
【請求項６】
ＩＳＯ１１３３に従い、２００℃、５０００ｇの荷重で測定した前記ポリアミド共重合体のメルトフローレートが１０ｇ／１０分以上である
請求項１〜５のいずれか１項に記載の熱溶解積層型３次元プリンタ用材料。
【請求項７】
ＩＳＯ１１３３に従い、２００℃、５０００ｇの荷重で測定した前記ポリアミド共重合体のメルトフローレートが２０ｇ／１０分以上である
請求項６に記載の熱溶解積層型３次元プリンタ用材料。
【請求項８】
ＩＳＯ１７８に従い、２３℃、５０％ＲＨで測定した前記ポリアミド共重合体の曲げ弾性率が１０００ＭＰａ以下である
請求項１〜７のいずれか１項に記載の熱溶解積層型３次元プリンタ用材料。
【請求項９】
請求項１〜８のいずれか１項に記載の熱溶解積層型３次元プリンタ用材料を含む
熱溶解積層型３次元プリンタ用フィラメント。
【請求項１０】
請求項９に記載の熱溶解積層型３次元プリンタ用フィラメントの巻回体。
【請求項１１】
請求項１０に記載の巻回体が収納された熱溶解積層型３次元プリンタ装着用カートリッジ。
【手続補正２】
【補正対象書類名】明細書
【補正対象項目名】０００７
【補正方法】変更
【補正の内容】
【０００７】
本発明は、以下のとおりである。
［１］融点が２００℃以下であるポリアミド共重合体を含む熱溶解積層型３次元プリンタ用材料。
［２］前記ポリアミド共重合体が、カプロラクタム／ヘキサメチレンジアミノアジピン酸共重合体（ポリアミド６／ポリアミド６６共重合体）、カプロラクタム／ヘキサメチレンジアミノアゼライン酸共重合体（ポリアミド６／ポリアミド６９共重合体）、カプロラクタム／ヘキサメチレンジアミノセバシン酸共重合体（ポリアミド６／ポリアミド６１０共重合体）、カプロラクタム／ヘキサメチレンジアミノウンデカン酸共重合体（ポリアミド６／ポリアミド６１１共重合体）、カプロラクタム／ヘキサメチレンジアミノドデカン酸共重合体（ポリアミド６／ポリアミド６１２共重合体）、カプロラクタム／アミノウンデカン酸共重合体（ポリアミド６／ポリアミド１１共重合体）、カプロラクタム／ラウリルラクタム共重合体（ポリアミド６／ポリアミド１２共重合体）、カプロラクタム／ヘキサメチレンジアミノアジピン酸／ラウリルラクタム（ポリアミド６／ポリアミド６６／ポリアミド１２共重合体）、カプロラクタム／ヘキサメチレンジアミノアジピン酸／ヘキサメチレンジアミノセバシン酸（ポリアミド６／ポリアミド６６／ポリアミド６１０共重合体）、カプロラクタム／ヘキサメチレンジアミノアジピン酸／ヘキサメチレンジアミノドデカンジカルボン酸（ポリアミド６／ポリアミド６６／ポリアミド６１２共重合体）、ポリアミド９２／ポリアミド６２共重合体、ポリアミド１０２／ポリアミド６２共重合体、ポリアミド１２２／ポリアミド６２共重合体、カプロラクタム／ポリイソホロンアジパミド共重合体（ポリアミド６／ＩＰＤ６共重合体）、ポリエーテルエステルアミドエラストマー、又はポリエーテルポリアミドエラストマーである［１］に記載の熱溶解積層型３次元プリンタ用材料。
［３］前記ポリアミドエラストマーがポリエーテルポリアミドエラストマーである［２］に記載の熱溶解積層型３次元プリンタ用材料。
［４］前記ポリエーテルポリアミドエラストマーが、下記式（Ａ１）で表されるアミノカルボン酸化合物及び／又は下記式（Ａ２）で表されるラクタム化合物、下記式（Ｂ）で表されるトリブロックポリエーテルジアミン化合物、並びに下記式（Ｃ）で表されるジカルボン酸化合物を重合して得られるものである［３］に記載の熱溶解積層型３次元プリンタ用材料。
【手続補正３】
【補正対象書類名】明細書
【補正対象項目名】００１２
【補正方法】変更
【補正の内容】
【００１２】
［５］前記ポリアミド共重合体を８０重量％以上含有する［１］〜［４］のいずれか１項に記載の熱溶解積層型３次元プリンタ用材料。
［６］ＩＳＯ１１３３に従い、２００℃、５０００ｇの荷重で測定した前記ポリアミド共重合体のメルトフローレートが１０ｇ／１０分以上である［１］〜［５］のいずれか１項に記載の熱溶解積層型３次元プリンタ用材料。
［７］ＩＳＯ１１３３に従い、２００℃、５０００ｇの荷重で測定した前記ポリアミド共重合体のメルトフローレートが２０ｇ／１０分以上である［６］に記載の熱溶解積層型３次元プリンタ用材料。
［８］ＩＳＯ１７８に従い、２３℃、５０％ＲＨで測定した前記ポリアミド共重合体の曲げ弾性率が１０００ＭＰａ以下である［１］〜［７］のいずれか１項に記載の熱溶解積層型３次元プリンタ用材料。
［９］［１］〜［８］のいずれか１項に記載の熱溶解積層型３次元プリンタ用材料を含む熱溶解積層型３次元プリンタ用フィラメント。
［１０］［９］に記載の熱溶解積層型３次元プリンタ用フィラメントの巻回体。
［１１］［１０］に記載の巻回体が収納された熱溶解積層型３次元プリンタ装着用カートリッジ。
【手続補正４】
【補正対象書類名】明細書
【補正対象項目名】００２７
【補正方法】変更
【補正の内容】
【００２７】
ポリアミドエラストマーは、ハードセグメントとソフトセグメントを有し、ハードセグメントがポリアミドの構成単位を有する。ポリアミドエラストマーのソフトセグメントはポリエーテルの構成単位を有することが好ましい。ソフトセグメントとしてポリエーテルの構成単位を有するポリアミドエラストマーとしては、ハードセグメントとソフトセグメントをエステル結合で結合したポリエーテルエステルアミドエラストマー、ハードセグメントとソフトセグメントをアミド結合で結合したポリエーテルポリアミドエラストマーが挙げられる。本発明の効果発現の観点、耐加水分解性に優れ、造形性を長期に渡って安定化させる観点から、ハードセグメントとソフトセグメントをアミド結合で結合したポリエーテルポリアミドエラストマーが好ましい。
【手続補正５】
【補正対象書類名】明細書
【補正対象項目名】０１０１
【補正方法】変更
【補正の内容】
【０１０１】
【表１】
2018003379.tif 000022
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
融点が２００℃以下であるポリアミド共重合体を８０重量％以上含む
熱溶解積層型３次元プリンタ用材料。
【請求項２】
前記ポリアミド共重合体が、ポリアミド６／ポリアミド６６共重合体、ポリアミド６／ポリアミド６９共重合体、ポリアミド６／ポリアミド６１０共重合体、ポリアミド６／ポリアミド６１１共重合体、ポリアミド６／ポリアミド６１２共重合体、ポリアミド６／ポリアミド１１共重合体、ポリアミド６／ポリアミド１２共重合体、ポリアミド６／ポリアミド６６／ポリアミド１２共重合体、ポリアミド６／ポリアミド６６／ポリアミド６１０共重合体、ポリアミド６／ポリアミド６６／ポリアミド６１２共重合体、ポリアミド９２／ポリアミド６２共重合体、ポリアミド１０２／ポリアミド６２共重合体、ポリアミド１２２／ポリアミド６２共重合体、ポリアミド６／ＩＰＤ６共重合体、ポリエーテルエステルアミドエラストマー、又はポリエーテルポリアミドエラストマーである
請求項１に記載の熱溶解積層型３次元プリンタ用材料。
【請求項３】
前記ポリアミド共重合体がポリアミドエラストマーである
請求項１に記載の熱溶解積層型３次元プリンタ用材料。
【請求項４】
前記ポリアミドエラストマーがポリエーテルポリアミドエラストマーである
請求項３に記載の熱溶解積層型３次元プリンタ用材料。
【請求項５】
前記ポリエーテルポリアミドエラストマーが、下記式（Ａ１）で表されるアミノカルボン酸化合物及び／又は下記式（Ａ２）で表されるラクタム化合物、下記式（Ｂ）で表されるトリブロックポリエーテルジアミン化合物、並びに下記式（Ｃ）で表されるジカルボン酸化合物を重合して得られるものである
請求項４に記載の熱溶解積層型３次元プリンタ用材料。
【化１】
2018003379.tif 000023
［但し、Ｒ１は、炭化水素鎖を含む連結基を表す。］
【化２】
2018003379.tif 000024
［但し、Ｒ２は、炭化水素鎖を含む連結基を表す。］
【化３】
2018003379.tif 000025
［但し、ｘは１〜２０の数値、ｙは４〜５０の数値、ｚは１〜２０の数値を表す。］
【化４】
2018003379.tif 000026
［但し、Ｒ３は、炭化水素鎖を含む連結基を表し、ｍは０または１である。］
【請求項６】
ＩＳＯ１１３３に従い、２００℃、５０００ｇの荷重で測定した前記ポリアミド共重合体のメルトフローレートが１０ｇ／１０分以上である
請求項１〜５のいずれか１項に記載の熱溶解積層型３次元プリンタ用材料。
【請求項７】
ＩＳＯ１１３３に従い、２００℃、５０００ｇの荷重で測定した前記ポリアミド共重合体のメルトフローレートが２０ｇ／１０分以上である
請求項６に記載の熱溶解積層型３次元プリンタ用材料。
【請求項８】
ＩＳＯ１７８に従い、２３℃、５０％ＲＨで測定した前記ポリアミド共重合体の曲げ弾性率が１０００ＭＰａ以下である
請求項１〜７のいずれか１項に記載の熱溶解積層型３次元プリンタ用材料。
【請求項９】
請求項１〜８のいずれか１項に記載の熱溶解積層型３次元プリンタ用材料を含む
熱溶解積層型３次元プリンタ用フィラメント。
【請求項１０】
請求項９に記載の熱溶解積層型３次元プリンタ用フィラメントの巻回体。
【請求項１１】
請求項１０に記載の巻回体が収納された熱溶解積層型３次元プリンタ装着用カートリッジ。
【手続補正２】
【補正対象書類名】明細書
【補正対象項目名】０００７
【補正方法】変更
【補正の内容】
【０００７】
本発明は、以下のとおりである。
［１］融点が２００℃以下であるポリアミド共重合体を８０重量％以上含む熱溶解積層型３次元プリンタ用材料。
［２］前記ポリアミド共重合体が、ポリアミド６／ポリアミド６６共重合体、ポリアミド６／ポリアミド６９共重合体、ポリアミド６／ポリアミド６１０共重合体、ポリアミド６／ポリアミド６１１共重合体、ポリアミド６／ポリアミド６１２共重合体、ポリアミド６／ポリアミド１１共重合体、ポリアミド６／ポリアミド１２共重合体、ポリアミド６／ポリアミド６６／ポリアミド１２共重合体、ポリアミド６／ポリアミド６６／ポリアミド６１０共重合体、ポリアミド６／ポリアミド６６／ポリアミド６１２共重合体、ポリアミド９２／ポリアミド６２共重合体、ポリアミド１０２／ポリアミド６２共重合体、ポリアミド１２２／ポリアミド６２共重合体、ポリアミド６／ＩＰＤ６共重合体、ポリエーテルエステルアミドエラストマー、又はポリエーテルポリアミドエラストマーである［１］に記載の熱溶解積層型３次元プリンタ用材料。
［３］前記ポリアミド共重合体がポリアミドエラストマーである［１］に記載の熱溶解積層型３次元プリンタ用材料。
［４］前記ポリアミドエラストマーがポリエーテルポリアミドエラストマーである［３］に記載の熱溶解積層型３次元プリンタ用材料。
［５］前記ポリエーテルポリアミドエラストマーが、下記式（Ａ１）で表されるアミノカルボン酸化合物及び／又は下記式（Ａ２）で表されるラクタム化合物、下記式（Ｂ）で表されるトリブロックポリエーテルジアミン化合物、並びに下記式（Ｃ）で表されるジカルボン酸化合物を重合して得られるものである［４］に記載の熱溶解積層型３次元プリンタ用材料。
【手続補正３】
【補正対象書類名】明細書
【補正対象項目名】００１２
【補正方法】変更
【補正の内容】
【００１２】
［６］ＩＳＯ１１３３に従い、２００℃、５０００ｇの荷重で測定した前記ポリアミド共重合体のメルトフローレートが１０ｇ／１０分以上である［１］〜［５］のいずれか１項に記載の熱溶解積層型３次元プリンタ用材料。
［７］ＩＳＯ１１３３に従い、２００℃、５０００ｇの荷重で測定した前記ポリアミド共重合体のメルトフローレートが２０ｇ／１０分以上である［６］に記載の熱溶解積層型３次元プリンタ用材料。
［８］ＩＳＯ１７８に従い、２３℃、５０％ＲＨで測定した前記ポリアミド共重合体の曲げ弾性率が１０００ＭＰａ以下である［１］〜［７］のいずれか１項に記載の熱溶解積層型３次元プリンタ用材料。
［９］［１］〜［８］のいずれか１項に記載の熱溶解積層型３次元プリンタ用材料を含む熱溶解積層型３次元プリンタ用フィラメント。
［１０］［９］に記載の熱溶解積層型３次元プリンタ用フィラメントの巻回体。
［１１］［１０］に記載の巻回体が収納された熱溶解積層型３次元プリンタ装着用カートリッジ。
さらに、本明細書は、以下の発明をも開示している。
［Ｉ］ポリアミド共重合体を含む熱溶解積層型３次元プリンタ用材料。
［ＩＩ］前記ポリアミド共重合体がポリアミドエラストマーである［Ｉ］に記載の熱溶解積層型３次元プリンタ用材料。
［ＩＩＩ］前記ポリアミドエラストマーがポリエーテルポリアミドエラストマーである［ＩＩ］に記載の熱溶解積層型３次元プリンタ用材料。
［ＩＶ］前記ポリエーテルポリアミドエラストマーが、前記式（Ａ１）で表されるアミノカルボン酸化合物及び／又は前記式（Ａ２）で表されるラクタム化合物、前記式（Ｂ）で表されるトリブロックポリエーテルジアミン化合物、並びに前記式（Ｃ）で表されるジカルボン酸化合物を重合して得られるものである［ＩＩＩ］に記載の熱溶解積層型３次元プリンタ用材料。
［Ｖ］前記ポリアミド共重合体の融点が２００℃以下である［Ｉ］〜［ＩＶ］のいずれか１項に記載の熱溶解積層型３次元プリンタ用材料。
［ＶＩ］ＩＳＯ１１３３に従い、２００℃、５０００ｇの荷重で測定した前記ポリアミド共重合体のメルトフローレートが１０ｇ／１０分以上である［Ｉ］〜［Ｖ］のいずれか１項に記載の熱溶解積層型３次元プリンタ用材料。
［ＶＩＩ］ＩＳＯ１７８に従い、２３℃、５０％ＲＨで測定した前記ポリアミド共重合体の曲げ弾性率が１０００ＭＰａ以下である［Ｉ］〜［ＶＩ］のいずれか１項に記載の熱溶解積層型３次元プリンタ用材料。
［ＶＩＩＩ］［Ｉ］〜［ＶＩＩ］のいずれか１項に記載の熱溶解積層型３次元プリンタ用材料を含む熱溶解積層型３次元プリンタ用フィラメント。
［ＩＸ］［ＶＩＩＩ］に記載の熱溶解積層型３次元プリンタ用フィラメントの巻回体。
［Ｘ］［ＩＸ］に記載の巻回体が収納された熱溶解積層型３次元プリンタ装着用カートリッジ。
【国際調査報告】
2018003379.tif 000027
2018003379.tif 000028